"下記式1で表される化合物。式1において、Pyはピリジルであり、このピリジルの任意の水素は炭素数1~6のアルキル、炭素数3~6のシクロアルキル、炭素数1~6のアルキルまたは炭素数3~6のシクロアルキルで置換されていてもよいフェニル、炭素数1~6のアルキルまたは炭素数3~6のシクロアルキルで置換されていてもよい1-ナフチル、または炭素数1~6のアルキルまたは炭素数3~6のシクロアルキルで置換されていてもよい2-ナフチルで置き換えられていてもよく;Rは水素、炭素数1~6のアルキル、炭素数3~6のシクロアルキルまたは炭素数6~14のアリールであり、このアリールの任意の水素は炭素数1~6のアルキルまたは炭素数3~6のシクロアルキルで置き換えられていてもよく;また、式1で表される化合物における少なくとも1つの水素が重水素で置き換えられていてもよい。下記式1-1または1-2で表される、請求項1に記載の化合物。式1-1および1-2において、Pyはピリジルであり、このピリジルの任意の水素は炭素数1~6のアルキル、炭素数3~6のシクロアルキル、炭素数1~6のアルキルまたは炭素数3~6のシクロアルキルで置換されていてもよいフェニル、炭素数1~6のアルキルまたは炭素数3~6のシクロアルキルで置換されていてもよい1-ナフチル、または炭素数1~6のアルキルまたは炭素数3~6のシクロアルキルで置換されていてもよい2-ナフチルで置き換えられていてもよく;Rは水素、炭素数1~6のアルキル、炭素数3~6のシクロアルキルまたは炭素数6~14のアリールであり、このアリールの任意の水素は炭素数1~6のアルキルまたは炭素数3~6のシクロアルキルで置き換えられていてもよく;また、式1-1または1-2で表される化合物における少なくとも1つの水素が重水素で置き換えられていてもよい。Pyが2-ピリジルである、請求項1または2に記載の化合物。Pyが3-ピリジルである、請求項1または2に記載の化合物。Pyが4-ピリジルである、請求項1または2に記載の化合物。Pyが下記の1価の基の群から選ばれる1つである、請求項1または2に記載の化合物。下記式、、、、、、、、、、、およびで表される化合物の群から選ばれる1つである、請求項1または2に記載の化合物。請求項1~7のいずれか1項に記載の化合物を含有する電子輸送材料。陽極および陰極からなる一対の電極と、該一対の電極間に配置される発光層と、前記陰極と該発光層との間に配置され、請求項8に記載の電子輸送材料を含有する電子輸送層および/または電子注入層とを有する有機電界発光素子。前記電子輸送層および電子注入層の少なくとも1つは、さらに、キノリノール系金属錯体、ビピリジン誘導体、フェナントロリン誘導体およびボラン誘導体からなる群から選択される少なくとも1つを含有する、請求項9に記載の有機電界発光素子。電子輸送層および電子注入層の少なくとも1つが、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも1つを含有する、請求項10に記載の有機電界発光素子。本発明は、このような従来技術が有する課題に鑑みてなされたものである。本発明は、有機EL素子の長寿命化等に寄与する電子輸送材料を提供することを課題とする。さらに本発明は、この電子輸送材料を用いた有機EL素子を提供することを課題とする。本発明者らは鋭意検討した結果、9-1-ナフチル-10-フェニルアントラセンのフェニルにピリジルを有した化合物を有機EL素子の電子輸送層に用いることにより、長寿命で駆動できる有機EL素子が得られることを見出し、この知見に基づいて本発明を完成した。上記の課題は以下に示す各項によって解決される。[1]下記式1で表される化合物。式1において、Pyはピリジルであり、このピリジルの任意の水素は炭素数1~6のアルキル、炭素数3~6のシクロアルキル、炭素数1~6のアルキルまたは炭素数3~6のシクロアルキルで置換されていてもよいフェニル、炭素数1~6のアルキルまたは炭素数3~6のシクロアルキルで置換されていてもよい1-ナフチル、または炭素数1~6のアルキルまたは炭素数3~6のシクロアルキルで置換されていてもよい2-ナフチルで置き換えられていてもよくRは水素、炭素数1~6のアルキル、炭素数3~6のシクロアルキルまたは炭素数6~14のアリールであり、このアリールの任意の水素は炭素数1~6のアルキルまたは炭素数3~6のシクロアルキルで置き換えられていてもよく;また、式1で表される化合物における少なくとも1つの水素が重水素で置き換えられていてもよい。[2]下記式1-1または1-2で表される、前記[1]項に記載の化合物。式1-1および1-2において、Pyはピリジルであり、このピリジルの任意の水素は炭素数1~6のアルキル、炭素数3~6のシクロアルキル、炭素数1~6のアルキルまたは炭素数3~6のシクロアルキルで置換されていてもよいフェニル、炭素数1~6のアルキルまたは炭素数3~6のシクロアルキルで置換されていてもよい1-ナフチル、または炭素数1~6のアルキルまたは炭素数3~6のシクロアルキルで置換されていてもよい2-ナフチルで置き換えられていてもよく;Rは水素、炭素数1~6のアルキル、炭素数3~6のシクロアルキルまたは炭素数6~14のアリールであり、このアリールの任意の水素は炭素数1~6のアルキルまたは炭素数3~6のシクロアルキルで置き換えられていてもよく;また、式1-1または1-2で表される化合物における少なくとも1つの水素が重水素で置き換えられていてもよい。[3]Pyが2-ピリジルである、前記[1]項または[2]項に記載の化合物。[4]Pyが3-ピリジルである、前記[1]項または[2]項に記載の化合物。[5]Pyが4-ピリジルである、前記[1]項または[2]項に記載の化合物。[6]Pyが下記の1価の基の群から選ばれる1つである、前記[1]項または[2]項に記載の化合物。[7]下記式、、、、、、、、、、、およびで表される化合物の群から選ばれる1つである、前記[1]項または[2]項に記載の化合物。[8]前記[1]~[7]項のいずれか1項に記載の化合物を含有する電子輸送材料。[9]陽極および陰極からなる一対の電極と、該一対の電極間に配置される発光層と、前記陰極と該発光層との間に配置され、前記[8]項に記載の電子輸送材料を含有する電子輸送層および/または電子注入層とを有する有機電界発光素子。[10]前記電子輸送層および電子注入層の少なくとも1つは、さらに、キノリノール系金属錯体、ビピリジン誘導体、フェナントロリン誘導体およびボラン誘導体からなる群から選択される少なくとも1つを含有する、前記[9]項に記載の有機電界発光素子。[11]電子輸送層および電子注入層の少なくとも1つが、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも1つを含有する、前記[10]項に記載の有機電界発光素子。本発明の化合物は薄膜状態で電圧を印加しても安定であり、また、電荷の輸送能力が高いという特徴を持つ。本発明の化合物は有機EL素子における電荷輸送材料として適している。本発明の化合物を有機EL素子の電子輸送層および/または電子注入層に用いることで、長い寿命を有する有機EL素子を得ることができる。本発明の有機EL素子を用いることにより、フルカラー表示等の高性能のディスプレイ装置を作成できる。以下、本発明をさらに詳細に説明する。なお、本明細書においては、例えば式1-1-1で表される化合物のことを化合物1-1-1と称することがある。その他の式記号、式番号についても同様に扱われる。化合物の定義において用いる用語任意のは位置だけでなく数においても自由に選択できることを意味する場合がある。例えば、フェニルの任意の水素は炭素数1~6のアルキルで置き換えられていてもよいという表現は、1つの水素がアルキルで置き換えられてもよいのみならず、複数の水素が同一のアルキル、または各々異なるアルキルで置き換えられていてもよいことをも意味する。本明細書の構造式、化学反応式等で用いられる記号Me、Et、i-Pr、およびt-Buは、それぞれメチル、エチル、イソプロピルおよびターシャリーブチルを表す。<化合物の説明>本願の第1の発明は下記の式1で表される、ピリジルを有する化合物である。式1において、Pyはピリジルである。ピリジルは、具体的には2-ピリジル、3-ピリジルまたは4-ピリジルである。このピリジルの任意の水素は炭素数1~6のアルキル、炭素数3~6のシクロアルキル、フェニル、1-ナフチル、または2-ナフチルで置き換えられていてもよい。そして、フェニル、1-ナフチルおよび2-ナフチルはさらに炭素数1~6のアルキルまたは炭素数3~6のシクロアルキルで置換されていてもよい。Rは水素、炭素数1~6のアルキル、炭素数3~6のシクロアルキルまたは炭素数6~14のアリールである。このアリールの任意の水素は炭素数1~6のアルキルまたは炭素数3~6のシクロアルキルで置き換えられていてもよい。また、式1で表される化合物における少なくとも1つの水素が重水素で置き換えられていてもよい。式1において、ピリジルが連結するフェニルの位置は任意でよいが、4位および3位が好ましい。すなわち、式1の化合物の好ましい態様は、下記の式1-1または1-2で表すことができる。式1-1および1-2におけるRおよびPyの定義は前記と同じである。式1中のピリジルに置換する炭素数1~6のアルキルの例はメチル、エチル、n-プロピル、イソプロピル、n-ブチル、イソブチル、t-ブチル、n-ペンチル、イソペンチル、2,2-ジメチルプロピル、n-ヘキシル、およびイソヘキシルである。この中で好ましいアルキルはメチル、エチル、イソプロピル、およびt-ブチルであり、メチルおよびt-ブチルがより好ましい。炭素数3~6のシクロアルキルの例はシクロプロピル、シクロブチル、シクロペンチル、シクロヘキシルである。この中で好ましいシクロアルキルは原料の入手、合成の容易さを考慮するとシクロヘキシルである。上記の例示は、ピリジルに置換するフェニル、1-ナフチル、2-ナフチルの置換基、およびRが炭素数6~14のアリールである場合の該アリールの置換基についても同様である。ピリジルの置換基の位置および個数については特に限定されることはない。特にメチルについてはピリジルのどの位置に置換していてもよく、置換する数も1個から置換可能な最大の4個まで選ぶことができる。エチルよりも長いアルキル、シクロアルキル、フェニル、1-ナフチル、および2-ナフチルについては、原料の入手し易さや合成の容易さを考慮すると、ピリジルのNの隣の炭素に置換することが好ましく、そして、置換する数も1~2個が好ましく、1個がより好ましい。式1、1-1および1-2中の1-ナフチルに置換するRの位置は任意でよいが、原料の入手し易さを考慮すると4位および5位が好ましく、4位がより好ましい。Rにおける炭素数1~6のアルキルおよび炭素数3~6のシクロアルキルの例は、前記ピリジルの置換基で例示した基が挙げられる。好ましいアルキルはメチル、エチル、イソプロピル、およびt-ブチルであり、メチルおよびt-ブチルがより好ましい。好ましいシクロアルキルは原料の入手、合成の容易さを考慮するとシクロヘキシルである。Rにおける炭素数6~14のアリールは具体的にはフェニル、ビフェニリル、ナフチル、フェナントリルである。これらの基が置換基を有する場合の置換基の数の最大値は化学的に可能な数であるが、原料の入手、合成の容易さを考慮すると1~3個が好ましい。好ましいRは下記の1価の基である。上記の基の中では下記に示す基がより好ましい。<化合物の具体例>本発明の化合物の具体例は以下に列記する式によって示されるが、本発明はこれらの具体的な構造の開示によって限定されることはない。<式1-1で表される化合物の具体例>式1-1で表される化合物の具体例は下記の式1-1-1~1-1-475で示される。これらの中で好ましい化合物は式1-1-1~1-1-57、1-1-58、1-1-77、1-1-96、1-1-115、1-1-134、1-1-153、1-1-172、1-1-191、1-1-210、および1-1-229であり、より好ましい化合物は式1-1-1~1-1-3、1-1-58、1-1-77、1-1-96、1-1-115、1-1-134、1-1-153、1-1-172、1-1-191、1-1-210、および1-1-229である。<式1-2で表される化合物の具体例>式1-2で表される化合物の具体例は下記の式1-2-1~1-2-475で示される。これらの中で好ましい化合物は式1-2-1~1-2-57、1-2-58、1-2-77、1-2-96、1-2-115、1-2-134、1-2-153、1-2-172、1-2-191、1-2-210、および1-2-229であり、より好ましい化合物は式1-2-1~1-2-3、1-2-58、1-2-77、1-2-96、1-2-115、1-2-134、1-2-153、1-2-172、1-2-191、1-2-210、および1-2-229である。<化合物の合成法>以下に本発明の化合物の合成法について説明する。本発明の化合物は、汎用される既知の合成法を適宜組み合わせて利用することにより合成することができる。化合物1-1-1を例に本発明の化合物の合成法を説明する。まず、9-ナフタレン-1-イルアントラセンの合成法を説明する。反応1で1-ブロモナフタレンを、有機リチウム試薬を用いてリチオ化するか、マグネシウムや有機マグネシウム試薬を用いてグリニャール試薬とし、ホウ酸トリメチル、ホウ酸トリエチルまたはホウ酸トリイソプロピルなどと反応させることにより、1-ナフタレンボロン酸エステルを合成することができる。次いで、反応2で該ボロン酸エステルを加水分解することにより、1-ナフタレンボロン酸を合成することができる。反応3で1-ナフタレンボロン酸と9-ブロモアントラセンをパラジウム触媒の存在下カップリングすることにより、9-ナフタレン-1-イルアントラセンを合成することができる。また、ナフタレンをボロン酸にしてカップリング反応に供する上記の工程とは逆に、アントラセンをボロン酸にしてカップリング反応させる方法も用いることができる。反応4で9-ブロモアントラセンを、有機リチウム試薬を用いてリチオ化するか、マグネシウムや有機マグネシウム試薬を用いてグリニャール試薬とし、ホウ酸トリメチル、ホウ酸トリエチルまたはホウ酸トリイソプロピルなどと反応させることにより、1-ナフタレンボロン酸エステルを合成することができる。次いで、反応5で該ボロン酸エステルを加水分解することにより、9-アントラセンボロン酸を合成することができる。反応6で9-アントラセンボロン酸と1-ブロモナフタレンをパラジウム触媒の存在下カップリングすることでも、9-ナフタレン-1-イルアントラセンを合成することができる。ナフタレン環とアントラセン環をカップリングするには反応3、反応6に示した鈴木カップリング反応に限らず、根岸カップリング反応などによっても可能であり、状況に応じてこれらの常法が適宜使用できる。また、9-ナフタレン-1-イルアントラセンは市販品を用いることもできる。続いて、9-ナフタレン-1-イルアントラセンの10位をボロン酸にする工程を説明する。反応7でN-ブロモスクシンイミドを用いて9-ナフタレン-1-イルアントラセンの10位を臭素化する。ここでもN-ブロモスクシンイミド以外の常用される臭素化剤を使用することができる。反応8で、9-ブロモ-10-ナフタレン-1-イルアントラセンを、有機リチウム試薬を用いてリチオ化するか、マグネシウムや有機マグネシウム試薬を用いてグリニャール試薬とし、ホウ酸トリメチル、ホウ酸トリエチルまたはホウ酸トリイソプロピルなどと反応させることにより、10-ナフタレン-1-イルアントラセン-9-イルボロン酸エステルを合成することができる。さらに、反応9で該ボロン酸エステルを加水分解することにより、10-ナフタレン-1-イルアントラセン-9-イルボロン酸を合成することができる。次に、アントラセンに連結するピリジルフェニルブロミドの合成法を説明する。反応10で4-ヨードピリジンから塩化亜鉛錯体を合成し、次に反応11で該ピリジンの塩化亜鉛錯体とp-ブロモヨードベンゼンを反応させることにより、4-4-ブロモフェニルピリジンを合成することができる。なお、上記反応式中のZnCl2TMEDAは塩化亜鉛のテトラメチルエチレンジアミン錯体である。また、RLiまたはRMgXにおけるRは直鎖または分岐のアルキルを表すが、好ましくは炭素数1~4の直鎖または炭素数3~4の分岐アルキルである。Xはハロゲンであり、塩素、臭素およびヨウ素が好ましく用いられる。最後にアントラセンボロン酸とピリジルフェニルブロミドのカップリング反応を説明する。反応12で先のアントラセンボロン酸とピリジルフェニルブロミドをパラジウム触媒の存在下カップリングすることにより、本発明の化合物1-1-1を合成することができる。上記の反応において用いる材料を適宜変更することによって、本発明の他の化合物を合成することができる。例えば、反応1や反応6で1-ブロモナフタレンの代わりに1-ブロモ-4-メチルナフタレンのようなアルキル置換したブロモベンゼンを用いることによって、アルキル置換したナフチルを有する化合物を合成することができる。反応10で用いた4-ヨードピリジンの代わりに2-ヨードピリジンまたは3-ヨードピリジンを用いることによって、フェニルに2-ピリジルまたは3-ピリジルが置換した化合物を合成することができる。また、ヨードピリジンの代わりにブロモピリジンを用いることもできる。反応11で用いたp-ブロモヨードベンゼンの代わりにm-ブロモヨードベンゼンを用いることで、フェニルの3位にピリジルが結合した化合物を合成することができる。フェニルブロモピリジンをp-ブロモヨードベンゼンまたはm-ブロモヨードベンゼンとカップリングする工程では、上記の根岸カップリング反応に限らず、入手できる原料、試薬の種類に応じて、反応11で用いた鈴木カップリング反応を用いることもできる。反応8~9では9-ナフタレン-1-イルアントラセンの10位をボロン酸にしてカップリング反応に供したが、反応8の生成物であるボロン酸エステルをそのままカップリング反応に用いてもよい。また、上記の反応13のように、9-ブロモ-10-ナフタレン-1-イルアントラセンを、有機リチウム試薬を用いてリチオ化するか、マグネシウムや有機マグネシウム試薬を用いてグリニャール試薬とし、2-イソプロポキシ-4,4,5,5-テトラメチル-1,3,2-ジオキサボロランと反応させることにより、10-ナフタレン-1-イルアントラセン-9-イルボロン酸エステルを合成することができる。また、反応14に示すように、9-ブロモ-10-ナフタレン-1-イルアントラセンとビスピナコラートジボロンまたは4,4,5,5-テトラメチル-1,3,2-ジオキサボロランとを、パラジウム触媒と塩基を用いてカップリング反応させることによっても、同様の10-ナフタレン-1-イルアントラセン-9-イルボロン酸エステルを合成することができる。このようにして得られた10-ナフタレン-1-イルアントラセン-9-イルボロン酸エステルも反応12のカップリング反応に好適に用いることができる。合成の最終工程であるアントラセンのパートとピリジルフェニルブロミドのパートをカップリングする方法として、反応12に示した鈴木カップリング反応の例を取り上げたが、入手できる原料、試薬の種類に応じて根岸カップリング反応を用いてもよい。さらには、本発明の化合物の合成は、アントラセンのパートとフェニレンのパートをカップリングする反応を最終工程にする方法に限られることはない。アントラセンと連結するための、アルキル基またはシクロアルキル基で置換されたピリジルフェニルブロミドは下記反応15~16に示したように合成することができる。原料を適宜変更することで、種々のアルキル基またはシクロアルキル基で置換されたピリジルフェニルブロミドを合成することができる。フェニル基で置換されたピリジルフェニルブロミドは下記反応17~18に示したように合成することができる。また原料を適宜変更することで、種々のアリール基で置換されたピリジルフェニルブロミドを合成することができる。<反応で用いる試薬>鈴木カップリング反応で用いられるパラジウム触媒の具体例としては、テトラキストリフェニルホスフィンパラジウム0:PdPPh34、ビストリフェニルホスフィンパラジウムIIジクロリド:PdCl2PPh32、酢酸パラジウムII:PdOAc2、トリスジベンジリデンアセトン二パラジウム0:Pd2dba3、トリスジベンジリデンアセトン二パラジウム0クロロホルム錯体:Pd2dba3CHCl3、ビスジベンジリデンアセトンパラジウム0:Pddba2、[1,1’-ビスジフェニルホスフィノフェロセン]ジクロロパラジウムII:PddppfCl2、PdCl2[Pt-Bu2-p-NMe2-Ph]2などがあげられる。また、反応を促進させるため、場合によりこれらのパラジウム化合物にホスフィン化合物を加えてもよい。そのホスフィン化合物の具体例としては、トリt-ブチルホスフィン、トリシクロヘキシルホスフィン、1-N,N-ジメチルアミノメチル-2-ジt-ブチルホスフィノフェロセン、1-N,N-ジブチルアミノメチル-2-ジt-ブチルホスフィノフェロセン、1-メトキシメチル-2-ジt-ブチルホスフィノフェロセン、1,1’-ビスジt-ブチルホスフィノフェロセン、2,2’-ビスジt-ブチルホスフィノ-1,1’-ビナフチル、2-メトキシ-2’-ジt-ブチルホスフィノ-1,1’-ビナフチル、または2-ジシクロヘキシルホスフィノ-2’,6’-ジメトキシビフェニルがあげられる。反応で用いられる塩基の具体例としては、炭酸ナトリウム、炭酸カリウム、炭酸セシウム、炭酸水素ナトリウム、水酸化ナトリウム、水酸化カリウム、水酸化バリウム、ナトリウムエトキシド、ナトリウムt-ブトキシド、酢酸ナトリウム、リン酸三カリウム、またはフッ化カリウムがあげられる。また、反応で用いられる溶媒の具体例としては、ベンゼン、トルエン、キシレン、1,2,4-トリメチルベンゼン、N,N-ジメチルホルムアミド、テトラヒドロフラン、ジエチルエーテル、t-ブチルメチルエーテル、1,4-ジオキサン、メタノール、エタノール、シクロペンチルメチルエーテルまたはイソプロピルアルコールがあげられる。これらの溶媒は適宜選択でき、単独で用いてもよく、混合溶媒として用いてもよい。根岸カップリング反応で用いられるパラジウム触媒の具体例としては、テトラキストリフェニルホスフィンパラジウム0:PdPPh34、ビストリフェニルホスフィンパラジウムIIジクロリド:PdCl2PPh32、酢酸パラジウムII:PdOAc2、トリスジベンジリデンアセトン二パラジウム0:Pd2dba3、トリスジベンジリデンアセトン二パラジウム0クロロホルム錯体:Pd2dba3CHCl3、ビスジベンジリデンアセトンパラジウム0:Pddba2、ビストリt-ブチルホスフィノパラジウム0、または[1,1’-ビスジフェニルホスフィノフェロセン]ジクロロパラジウムII:PddppfCl2があげられる。また、反応で用いられる溶媒の具体例としては、ベンゼン、トルエン、キシレン、1,2,4-トリメチルベンゼン、N,N-ジメチルホルムアミド、テトラヒドロフラン、ジエチルエーテル、t-ブチルメチルエーテル、シクロペンチルメチルエーテルまたは1,4-ジオキサンがあげられる。これらの溶媒は適宜選択でき、単独で用いてもよく、混合溶媒として用いてもよい。本発明の化合物を、有機EL素子における、電子注入層または電子輸送層に用いた場合、電界印加時において安定である。これらは、本発明の化合物が、電界発光型素子の電子注入材料、または電子輸送材料として優れていることを表す。ここで言う電子注入層とは陰極から有機層へ電子を受け取る層であり、電子輸送層とは注入された電子を発光層へ輸送するための層である。また、電子輸送層が電子注入層を兼ねることも可能である。それぞれの層に用いる材料を、電子注入材料および電子輸送材料という。<有機EL素子の説明>本願の第2の発明は、電子注入層、または電子輸送層に、本発明の式1で表される化合物を含有する有機EL素子である。本発明の有機EL素子は、駆動電圧が低く、駆動時の耐久性が高い。本発明の有機EL素子の構造は各種の態様があるが、基本的には陽極と陰極との間に少なくとも正孔輸送層、発光層、電子輸送層を挟持した多層構造である。素子の具体的な構成の例は、1陽極/正孔輸送層/発光層/電子輸送層/陰極、2陽極/正孔注入層/正孔輸送層/発光層/電子輸送層/陰極、3陽極/正孔注入層/正孔輸送層/発光層/電子輸送層/電子注入層/陰極、等である。本発明の化合物は、高い電子注入性および電子輸送性を持っているので、単体又は他の材料と併用して電子注入層、または電子輸送層に使用できる。本発明の有機EL素子は、本発明の電子輸送材料に他の材料を用いた正孔注入層、正孔輸送層、発光層、などを組み合わせることで、青色、緑色、赤色や白色の発光を得ることもできる。本発明の有機EL素子に使用できる発光材料または発光性ドーパントは、高分子学会編、高分子機能材料シリーズ光機能材料、共同出版、P236に記載されているような昼光蛍光材料、蛍光増白剤、レーザー色素、有機シンチレータ、各種の蛍光分析試薬等の発光材料、城戸淳二監修、有機EL材料とディスプレイシーエムシー社出版2001P155~156に記載されているようなドーパント材料、P170~172に記載されているような3重項材料の発光材料等である。発光材料または発光性ドーパントとして使用できる化合物は、多環芳香族化合物、ヘテロ芳香族化合物、有機金属錯体、色素、高分子系発光材料、スチリル誘導体、芳香族アミン誘導体、クマリン誘導体、ボラン誘導体、オキサジン誘導体、スピロ環を有する化合物、オキサジアゾール誘導体、フルオレン誘導体等である。多環芳香族化合物の例は、アントラセン誘導体、フェナントレン誘導体、ナフタセン誘導体、ピレン誘導体、クリセン誘導体、ペリレン誘導体、コロネン誘導体、ルブレン誘導体等である。ヘテロ芳香族化合物の例は、ジアルキルアミノ基またはジアリールアミノ基を有するオキサジアゾール誘導体、ピラゾロキノリン誘導体、ピリジン誘導体、ピラン誘導体、フェナントロリン誘導体、シロール誘導体、トリフェニルアミノ基を有するチオフェン誘導体、キナクリドン誘導体等である。有機金属錯体の例は、亜鉛、アルミニウム、ベリリウム、ユーロピウム、テルビウム、ジスプロシウム、イリジウム、白金、オスミウム、金、等と、キノリノール誘導体、ベンゾキサゾ-ル誘導体、ベンゾチアゾール誘導体、オキサジアゾール誘導体、チアジアゾール誘導体、ベンゾイミダゾール誘導体、ピロール誘導体、ピリジン誘導体、フェナントロリン誘導体等との錯体である。色素の例は、キサンテン誘導体、ポリメチン誘導体、ポルフィリン誘導体、クマリン誘導体、ジシアノメチレンピラン誘導体、ジシアノメチレンチオピラン誘導体、オキソベンズアントラセン誘導体、カルボスチリル誘導体、ペリレン誘導体、ベンゾオキサゾール誘導体、ベンゾチアゾール誘導体、ベンゾイミダゾール誘導体等の色素が挙げられる。高分子系発光材料の例は、ポリパラフェニルビニレン誘導体、ポリチオフェン誘導体、ポリビニルカルバゾ-ル誘導体、ポリシラン誘導体、ポリフルオレン誘導体、ポリパラフェニレン誘導体等である。スチリル誘導体の例は、アミン含有スチリル誘導体、スチリルアリーレン誘導体等である。本発明の有機EL素子に使用される他の電子輸送材料は、光導電材料において電子伝達化合物として使用できる化合物、有機EL素子の電子輸送層および電子注入層に使用できる化合物の中から任意に選択して用いることができる。このような電子輸送材料の具体例は、キノリノール系金属錯体、2,2’-ビピリジル誘導体、フェナントロリン誘導体、ジフェニルキノン誘導体、ペリレン誘導体、オキサジアゾール誘導体、チオフェン誘導体、トリアゾール誘導体、チアジアゾール誘導体、オキシン誘導体の金属錯体、キノキサリン誘導体、キノキサリン誘導体のポリマー、ベンザゾール類化合物、ガリウム錯体、ピラゾール誘導体、パ-フルオロ化フェニレン誘導体、トリアジン誘導体、ピラジン誘導体、ベンゾキノリン誘導体、イミダゾピリジン誘導体、ボラン誘導体等である。本発明の有機EL素子に使用される正孔注入材料および正孔輸送材料については、光導電材料において、正孔の電荷輸送材料として従来から慣用されている化合物や、有機EL素子の正孔注入層および正孔輸送層に使用されている公知のものの中から任意のものを選択して用いることができる。それらの具体例は、カルバゾ-ル誘導体、トリアリールアミン誘導体、フタロシアニン誘導体等である。本発明の有機EL素子を構成する各層は、各層を構成すべき材料を蒸着法、スピンコート法またはキャスト法等の方法で薄膜とすることにより、形成することができる。このようにして形成された各層の膜厚については特に限定はなく、材料の性質に応じて適宜設定することができるが、通常2nm~5000nmの範囲である。なお、発光材料を薄膜化する方法は、均質な膜が得やすく、かつピンホールが生成しにくい等の点から蒸着法を採用するのが好ましい。蒸着法を用いて薄膜化する場合、その蒸着条件は、本発明の発光材料の種類により異なる。蒸着条件は一般的に、ボート加熱温度50~400°C、真空度10-6~10-3Pa、蒸着速度0.01~50nm/秒、基板温度-150~300°C、膜厚5nm~5μmの範囲で適宜設定することが好ましい。本発明の有機EL素子は、前記のいずれの構造であっても、基板に支持されていることが好ましい。基板は機械的強度、熱安定性および透明性を有するものであればよく、ガラス、透明プラスチックフィルム等を用いることができる。陽極物質は4eVより大きな仕事関数を有する金属、合金、電気伝導性化合物およびこれらの混合物を用いることができる。その具体例は、Au等の金属、CuI、インジウムチンオキシド以下、ITOと略記する、SnO2、ZnO等である。陰極物質は4eVより小さな仕事関数の金属、合金、電気伝導性化合物、およびこれらの混合物を使用できる。その具体例は、アルミニウム、カルシウム、マグネシウム、リチウム、マグネシウム合金、アルミニウム合金等である。合金の具体例は、アルミニウム/弗化リチウム、アルミニウム/リチウム、マグネシウム/銀、マグネシウム/インジウム等である。有機EL素子の発光を効率よく取り出すために、電極の少なくとも一方は光透過率を10以上にすることが望ましい。電極としてのシート抵抗は数百Ω/□以下にすることが好ましい。なお、膜厚は電極材料の性質にもよるが、通常10nm~1μm、好ましくは10~400nmの範囲に設定される。このような電極は、上述の電極物質を使用して、蒸着やスパッタリング等の方法で薄膜を形成させることにより作製することができる。次に、本発明の発光材料を用いて有機EL素子を作成する方法の一例として、前述の陽極/正孔注入層/正孔輸送層/発光層/本発明の電子輸送材料/陰極からなる有機EL素子の作成法について説明する。適当な基板上に、陽極材料の薄膜を蒸着法により形成させて陽極を作製した後、この陽極上に正孔注入層および正孔輸送層の薄膜を形成させる。この上に発光層の薄膜を形成させる。この発光層の上に本発明の電子輸送材料を真空蒸着し、薄膜を形成させ、電子輸送層とする。さらに陰極用物質からなる薄膜を蒸着法により形成させて陰極とすることにより、目的の有機EL素子が得られる。なお、上述の有機EL素子の作製においては、作製順序を逆にして、陰極、電子輸送層、発光層、正孔輸送層、正孔注入層、陽極の順に作製することも可能である。このようにして得られた有機EL素子に直流電圧を印加する場合には、陽極を、陰極を-の極性として印加すればよく、電圧2~40V程度を印加すると、透明又は半透明の電極側陽極又は陰極、および両方より発光が観測できる。また、この有機EL素子は、交流電圧を印加した場合にも発光する。なお、印加する交流の波形は任意でよい。以下に、本発明を実施例に基づいて更に詳しく説明する。まず、実施例で用いた化合物の合成例について、以下に説明する。[合成例1]化合物1-1-1の合成<4-4-ブロモフェニルピリジンの合成>4-ヨードピリジン149gとTHF689mLを三ツ口フラスコに入れ、内容物の温度を1°Cに保ちながら、2.0M-塩化イソプロピルマグネシウムTHF溶液400mLを滴下した。滴下終了後15分攪拌し、塩化亜鉛テトラメチルエチレンジアミン錯体202gを加えて、室温で25分攪拌した。次いでp-ブロモヨードベンゼン226gとテトラキストリフェニルホスフィンパラジウム00.34gを加えて、3時間加熱還流した。反応液を室温まで冷却し、エチレンジアミン4酢酸4ナトリウム塩水溶液730g/1.7Lを加えて、有機層を分液した。有機層を乾燥した後乾燥剤を濾別し、溶媒を減圧留去して粗生成物を得た。この粗生成物をシリカゲルカラムクロマトグラフィー展開溶媒:トルエン~トルエン/酢酸エチル=9/1容量比で精製し、4-4-ブロモフェニルピリジン102gを得た。<4-4-10-ナフタレン-1-イルアントラセン-9-イルフェニルピリジン:化合物1-1-1の合成>市販品である10-ナフタレン-1-イルアントラセン-9-イルボロン酸5.22g、4-4-ブロモフェニルピリジン4.12g、テトラキストリフェニルホスフィンパラジウム00.52g、リン酸三カリウム6.38g、シュードクメン25mL、t-ブチルアルコール5mL、水1mLをフラスコに入れ、窒素雰囲気下、還流温度で16時間攪拌した。反応液を室温まで冷却した後、純水で洗浄した。溶媒を減圧留去して、シリカゲルクロマトグラフィー展開溶媒:トルエン~トルエン/酢酸エチル=9/1容量比で精製し、4-4-10-ナフタレン-1-イルアントラセン-9-イルフェニルピリジン3.90gを得た。1H-NMRCDCl3:δ=8.8~8.7dd、2H、8.1d、1H、8.0d、1H、7.9m、2H、7.8d、2H、7.7m、4H、7.7~7.6m、1H、7.6dd、1H、7.5m、3H、7.4~7.3m、2H、7.3~7.2m、3H、7.2m、1H.[合成例2]化合物1-1-2の合成<3-4-4,4,5,5-テトラメチル-1,3,2-ジオキサボロラン-2-イルフェニルピリジンの合成>3-4-ブロモフェニルピリジン14.0g、ビスピナコラートジボロン18.3g、[1,1-ビスジフェニルホスフィノフェロセン]ジクロロパラジウムIIジクロロメタン錯体1.5g、酢酸カリウム11.8g、シクロペンチルメチルエーテルCPME100mLをフラスコに入れて窒素雰囲気下、還流温度で4時間攪拌した。反応液を室温まで冷却し水、トルエンを加えて分液した。有機層を濃縮し、トルエンに溶解して活性炭カラムクロマトグラフィー展開液:トルエンで精製を行い、3-4-4,4,5,5-テトラメチル-1,3,2-ジオキサボロラン-2-イルフェニルピリジン15.0gを得た。<3-4-10-ナフタレン-1-イルアントラセン-9-イルフェニルピリジン:化合物1-1-2の合成>市販の9-ブロモ-10-ナフタレン-1-イルアントラセン1.96g、3-4-4,4,5,5-テトラメチル-1,3,2-ジオキサボロラン-2-イルフェニルピリジン1.69g、テトラキストリフェニルホスフィンパラジウム00.35g、リン酸カリウム2.12g、シュードクメン20mL、t-ブチルアルコール5mL、および水1mLをフラスコに入れ、窒素雰囲気下、還流温度で16時間攪拌した。反応液を室温まで冷却し、水およびトルエンを加えて分液した。溶媒を減圧留去し、得られた固体をシリカゲルカラムクロマトグラフィー展開液:トルエン/酢酸エチル=9/1容量比で精製した。次いで得られた溶出液を活性炭ショートカラムに通し、着色成分を除去した。溶出液の溶媒を減圧留去し、トルエンから再結晶して、3-4-10-ナフタレン-1-イルアントラセン-9-イルフェニルピリジン1.48gを得た。1H-NMRCDCl3:δ=9.1d、1H、8.7dd、1H、8.1m、2H、8.0d、1H、7.9~7.8m、2H、7.8d、2H、7.7m、2H、7.7~7.6m、1H、7.6m、1H、7.5~7.4m、4H、7.4~7.3m、2H、7.3~7.2m、3H、7.2m、1H.[合成例3]化合物1-1-3の合成<2-4-10-ナフタレン-1-イルアントラセン-9-イルフェニルピリジンの合成>市販の10-ナフタレン-1-イルアントラセン-9-イルボロン酸4.18g、市販の2-4-ブロモフェニルピリジン3.37g、テトラキストリフェニルホスフィンパラジウム00.42g、リン酸カリウム5.04g、シュードクメン30mL、イソプロピルアルコール3mL、および水3mLをフラスコに入れ、窒素雰囲気下、還流温度で5時間攪拌した。反応液を室温まで冷却し、水およびトルエンを加えて分液した。溶媒を減圧留去し、得られた固体をアルミナカラムクロマトグラフィー展開液:トルエンで精製した。溶出液の溶媒を減圧留去し、トルエンから再結晶して、2-4-10-ナフタレン-1-イルアントラセン-9-イルフェニルピリジン3.71gを得た。1H-NMRCDCl3:δ=8.8m、1H、8.3m、2H、8.1d、1H、8.0d、1H、7.9m、1H、7.9~7.8m、3H、7.7~7.6m、3H、7.6m、1H、7.5~7.4m、3H、7.3m、3H、7.2m、4H.[合成例4]化合物1-1-134の合成<9-4-メトキシフェニル-10-ナフタレン-1-イルアントラセンの合成>市販の9-ブロモ-10-ナフタレン-1-イルアントラセン46.0g、4-メトキシフェニルボロン酸20.1g、テトラキストリフェニルホスフィンパラジウム01.39g、リン酸カリウム50.9g、シュードクメン300mL、t-ブチルアルコール60mL、および水12mLをフラスコに入れ、窒素雰囲気下、還流温度で8時間攪拌し、さらにテトラキストリフェニルホスフィンパラジウム01.39gを追加して9時間攪拌した。反応液を室温まで冷却し、水を加えて析出した固形物を採取した。乾燥後、この粗生成物をトルエンに溶解してシリカゲルショートカラム展開液:トルエンを通し、溶出液の溶媒を留去して、9-4-メトキシフェニル-10-ナフタレン-1-イルアントラセン46.5gを得た。<4-10-ナフタレン-1-イルアントラセン-9-イルフェノールの合成>9-4-メトキシフェニル-10-ナフタレン-1-イルアントラセン45.2g、ピリジン塩酸塩63.8g、N-メチルピロリドン50mLをフラスコに入れ、窒素雰囲気下、還流温度で5時間攪拌した。反応液を室温まで冷却し、水を加えて析出した固体を採取した。この粗生成物を熱水、次いでメタノールで洗浄した後、乾燥して、4-10-ナフタレン-1-イルアントラセン-9-イルフェノール42.0gを得た。<4-10-ナフタレン-1-イルアントラセン-9-イルフェニルトリフルオロメタンスルホナートの合成>4-10-ナフタレン-1-イルアントラセン-9-イルフェノール8.5g、乾燥ピリジン50mLをフラスコに入れ、窒素雰囲気下、0°Cに冷却した後、攪拌しながら無水トリフルオロメタンスルホン酸7.28gをゆっくり加え、室温に昇温してさらに1.5時間攪拌した。反応液に水を加えて析出した固体をろ別し、加熱したイソプロピルアルコールで洗浄した。得られた粗生成物をクロロホルムに溶解し、ろ過して不溶物を除いた後、イソプロピルアルコールを加えて生じた沈殿を採取し、4-10-ナフタレン-1-イルアントラセン-9-イルフェニルトリフルオロメタンスルホナート10.4gを得た。<4,4,5,5-テトラメチル-2-4-10-ナフタレン-1-イルアントラセン-9-イルフェニル-1,3,2-ジオキサボロランの合成>4-10-ナフタレン-1-イルアントラセン-9-イルフェニルトリフルオロメタンスルホナート7.94g、ビスピナコラートジボロン4.57g、[1,1-ビスジフェニルホスフィノフェロセン]パラジウムジクロリドジクロロメタン錯体0.37g、酢酸カリウム2.67g、およびシクロペンチルメチルエーテルCPME100mLをフラスコに入れ、窒素雰囲気下、還流温度で4時間攪拌した。反応液を室温まで冷却し、水、トルエンを加えて分液した。有機層をシリカゲルショートカラム展開液:トルエンに通した後、溶出液を濃縮し、ヘプタンを加えて析出した固体を採取し、4,4,5,5-テトラメチル-2-4-10-ナフタレン-1-イルアントラセン-9-イルフェニル-1,3,2-ジオキサボロラン7.0gを得た。<2-メチル-3-4-10-ナフタレン-1-イルアントラセン-9-イルフェニルピリジン:化合物1-1-134の合成>4,4,5,5-テトラメチル-2-4-10-ナフタレン-1-イルアントラセン-9-イルフェニル-1,3,2-ジオキサボロラン2.02g、3-ブロモ-2-メチルピリジン0.83g、テトラキストリフェニルホスフィンパラジウム00.14g、リン酸カリウム1.70g、シュードクメン20mL、t-ブチルアルコール5mL、および水1mLをフラスコに入れ、窒素雰囲気下、還流温度で5時間攪拌した。反応液を室温まで冷却し、水およびトルエンを加えて分液した。溶媒を減圧留去し、得られた固体をシリカゲルカラムクロマトグラフィー展開液:トルエン/酢酸エチル=95/5容量比で精製した。溶出液を活性炭ショートカラムに通し、着色成分を除去した。溶出液の溶媒を減圧留去し、トルエンから再結晶して、2-メチル-3-4-10-ナフタレン-1-イルアントラセン-9-イルフェニルピリジン1.41gを得た。1H-NMRCDCl3:δ=8.6dd、1H、8.1d、1H、8.0d、1H、7.8d、2H、7.8~7.7m、2H、7.7m、1H、7.6m、4H、7.5m、3H、7.4~7.3m、2H、7.3~7.2m、5H、2.7s、3H.[合成例5]化合物1-1-153の合成<4-メチル-3-4-10-ナフタレン-1-イルアントラセン-9-イルフェニルピリジンの合成>4,4,5,5-テトラメチル-2-4-10-ナフタレン-1-イルアントラセン-9-イルフェニル-1,3,2-ジオキサボロラン2.02g、3-ブロモ-4-メチルピリジン0.83g、テトラキストリフェニルホスフィンパラジウム00.14g、リン酸カリウム1.70g、シュードクメン20mL、t-ブチルアルコール5mL、および水1mLをフラスコに入れ、窒素雰囲気下、還流温度で7時間攪拌した。反応液を室温まで冷却し、水およびトルエンを加えて分液した。溶媒を減圧留去し、得られた固体をシリカゲルカラムクロマトグラフィー展開液:トルエン/酢酸エチル=95/5容量比で精製した。溶出液を活性炭ショートカラムに通し、着色成分を除去した。溶出液の溶媒を減圧留去し、トルエンから再結晶して、4-メチル-3-4-10-ナフタレン-1-イルアントラセン-9-イルフェニルピリジン0.58gを得た。1H-NMRCDCl3:δ=8.7m、1H、8.5m、1H、8.1d、1H、8.0d、1H、7.8m、2H、7.7~7.6m、6H、7.5m、3H、7.4~7.3m、2H、7.3~7.2m、5H、2.5s、3H.[合成例6]化合物1-1-172の合成<3-メチル-5-4-10-ナフタレン-1-イルアントラセン-9-イルフェニルピリジンの合成>4,4,5,5-テトラメチル-2-4-10-ナフタレン-1-イルアントラセン-9-イルフェニル-1,3,2-ジオキサボロラン2.02g、3-ブロモ-5-メチルピリジン0.83g、テトラキストリフェニルホスフィンパラジウム00.14g、リン酸カリウム1.70g、シュードクメン20mL、t-ブチルアルコール5mL、および水1mLをフラスコに入れ、窒素雰囲気下、還流温度で7.5時間攪拌した。反応液を室温まで冷却し、水およびトルエンを加えて分液した。溶媒を減圧留去し、得られた固体をシリカゲルカラムクロマトグラフィー展開液:トルエン/酢酸エチル=95/5容量比で精製した。溶出液を活性炭ショートカラムに通し、着色成分を除去した。溶出液の溶媒を減圧留去し、トルエンから再結晶して、3-メチル-5-4-10-ナフタレン-1-イルアントラセン-9-イルフェニルピリジン1.33gを得た。1H-NMRCDCl3:δ=8.7d、1H、8.5s、1H、8.1d、1H、8.0d、1H、7.9~7.8m、3H、7.8d、2H、7.7m、2H、7.6m、1H、7.6m、1H、7.5m、3H、7.4~7.3m、2H、7.3~7.2m、4H、2.5s、3H.[合成例7]化合物1-1-191の合成<2-メチル-5-4-10-ナフタレン-1-イルアントラセン-9-イルフェニルピリジンの合成>4,4,5,5-テトラメチル-2-4-10-ナフタレン-1-イルアントラセン-9-イルフェニル-1,3,2-ジオキサボロラン2.02g、3-ブロモ-6-メチルピリジン0.83g、テトラキストリフェニルホスフィンパラジウム00.14g、リン酸カリウム1.70g、シュードクメン20mL、t-ブチルアルコール5mL、および水1mLをフラスコに入れ、窒素雰囲気下、還流温度で9時間攪拌した。反応液を室温まで冷却し、水およびトルエンを加えて分液した。溶媒を減圧留去し、得られた固体をシリカゲルカラムクロマトグラフィー展開液:トルエン/酢酸エチル=95/5容量比で精製した。溶出液を活性炭ショートカラムに通し、着色成分を除去した。溶出液の溶媒を減圧留去し、トルエンから再結晶して、2-メチル-5-4-10-ナフタレン-1-イルアントラセン-9-イルフェニルピリジン1.21gを得た。1H-NMRCDCl3:δ=8.9d、1H、8.1d、1H、8.0d、1H、8.0dd、1H、7.9~7.8m、2H、7.8d、2H、7.7m、2H、7.6m、1H、7.6m、1H、7.5m、3H、7.4~7.3m、3H、7.3~7.2m、4H、2.7s、3H.[合成例8]化合物1-1-210の合成<2-メチル-4-4-10-ナフタレン-1-イルアントラセン-9-イルフェニルピリジンの合成>4,4,5,5-テトラメチル-2-4-10-ナフタレン-1-イルアントラセン-9-イルフェニル-1,3,2-ジオキサボロラン2.02g、4-ブロモ-2-メチルピリジン0.83g、テトラキストリフェニルホスフィンパラジウム00.14g、リン酸カリウム1.70g、シュードクメン20mL、t-ブチルアルコール5mL、および水1mLをフラスコに入れ、窒素雰囲気下、還流温度で9時間攪拌した。反応液を室温まで冷却し、水およびトルエンを加えて分液した。溶媒を減圧留去し、得られた固体をシリカゲルカラムクロマトグラフィー展開液:トルエン/酢酸エチル=95/5容量比で精製した。溶出液を活性炭ショートカラムに通し、着色成分を除去した。溶出液の溶媒を減圧留去し、トルエンから再結晶して、2-メチル-4-4-10-ナフタレン-1-イルアントラセン-9-イルフェニルピリジン1.20gを得た。1H-NMRCDCl3δ=8.6d、1H、8.1d、1H、8.0d、1H、7.9m、2H、7.8d、2H、7.7m、2H、7.7~7.6m、1H、7.6m、2H、7.5m、4H、7.4~7.3m、2H、7.3~7.2m、4H、2.7s、3H.[合成例9]化合物1-1-229の合成<3-メチル-4-4-10-ナフタレン-1-イルアントラセン-9-イルフェニルピリジンの合成>4,4,5,5-テトラメチル-2-4-10-ナフタレン-1-イルアントラセン-9-イルフェニル-1,3,2-ジオキサボロラン2.02g、4-ブロモ-3-メチルピリジン塩酸塩1.00g、テトラキストリフェニルホスフィンパラジウム00.14g、リン酸カリウム1.70g、シュードクメン20mL、t-ブチルアルコール5mL、および水1mLをフラスコに入れ、窒素雰囲気下、還流温度で18時間攪拌した。反応液を室温まで冷却し、水およびトルエンを加えて分液した。溶媒を減圧留去し、得られた固体をシリカゲルカラムクロマトグラフィー展開液:トルエン/酢酸エチル=95/5容量比で精製した。溶出液を活性炭ショートカラムに通し、着色成分を除去した。溶出液の溶媒を減圧留去し、トルエンから再結晶して、3-メチル-4-4-10-ナフタレン-1-イルアントラセン-9-イルフェニルピリジン1.02gを得た。1H-NMRCDCl3:δ=8.6s、1H、8.6d、1H、8.1d、1H、8.0d、1H、7.8d、2H、7.7m、1H、7.7m、1H、7.6m、4H、7.5m、3H、7.4m、3H、7.4~7.2m、4H、2.5s、3H.[合成例10]化合物1-2-1の合成<4-3-10-ナフタレン-1-イルアントラセン-9-イルフェニルピリジンの合成>市販の10-ナフタレン-1-イルアントラセン-9-イルボロン酸2.78g、4-3-ブロモフェニルピリジン2.25g、テトラキストリフェニルホスフィンパラジウム00.28g、リン酸カリウム3.39g、シュードクメン20mL、イソプロピルアルコール4mL、および水1mLをフラスコに入れ、窒素雰囲気下、還流温度で10時間攪拌した。反応液を室温まで冷却し、水およびトルエンを加えて分液した。溶媒を減圧留去し、得られた固体をアルミナカラムクロマトグラフィー展開液:トルエンで精製した。溶出液の溶媒を減圧留去し、トルエンから再結晶して、4-3-10-ナフタレン-1-イルアントラセン-9-イルフェニルピリジン1.54gを得た。1H-NMRCDCl3:δ=8.7dt、2H、8.1d、1H、8.0d、1H、7.9~7.6m、10H、7.5m、3H、7.4~7.3m、2H、7.3~7.2m、4H.[合成例11]化合物1-2-153の合成<4-メチル-3-3-10-ナフタレン-1-イルアントラセン-9-イルフェニルピリジンの合成>4,4,5,5-テトラメチル-2-3-10-ナフタレン-1-イルアントラセン-9-イルフェニル-1,3,2-ジオキサボロラン2.02g、3-ブロモ-4-メチルピリジン0.83g、テトラキストリフェニルホスフィンパラジウム00.14g、リン酸カリウム1.70g、シュードクメン20mL、t-ブチルアルコール5mL、および水1mLをフラスコに入れ、窒素雰囲気下、還流温度で6時間攪拌した。反応液を室温まで冷却し、水およびトルエンを加えて分液した。溶媒を減圧留去し、得られた固体をシリカゲルカラムクロマトグラフィー展開液:トルエン/酢酸エチル=95/5容量比で精製した。溶出液を活性炭ショートカラムに通し、着色成分を除去した。溶出液を減圧濃縮し、ヘプタンを加えて再沈殿させることにより、4-メチル-3-3-10-ナフタレン-1-イルアントラセン-9-イルフェニルピリジン1.06gを得た。1H-NMRCDCl3:δ=8.6d、1H、8.5dd、1H、8.1d、1H、8.0dd、1H、7.8d、2H、7.8~7.7m、2H、7.6~7.4m、7H、7.4~7.3m、2H、7.2~7.1m、5H、2.4d、3H.[合成例12]化合物1-2-172の合成<3-メチル-5-3-10-ナフタレン-1-イルアントラセン-9-イルフェニルピリジンの合成>4,4,5,5-テトラメチル-2-3-10-ナフタレン-1-イルアントラセン-9-イルフェニル-1,3,2-ジオキサボロラン2.02g、3-ブロモ-4-メチルピリジン0.83g、テトラキストリフェニルホスフィンパラジウム00.14g、リン酸カリウム1.70g、シュードクメン20mL、t-ブチルアルコール5mL、および水1mLをフラスコに入れ、窒素雰囲気下、還流温度で6時間攪拌した。反応液を室温まで冷却し、水およびトルエンを加えて分液した。溶媒を減圧留去し、得られた固体をシリカゲルカラムクロマトグラフィー展開液:トルエン/酢酸エチル=95/5容量比で精製した。溶出液を活性炭ショートカラムに通し、着色成分を除去した。溶出液を減圧濃縮し、ヘプタンを加えて再沈殿させることにより、3-メチル-5-3-10-ナフタレン-1-イルアントラセン-9-イルフェニルピリジン1.01gを得た。1H-NMRCDCl3:δ=8.8d、1H、8.5~8.4m、1H、8.1d、1H、8.0d、1H、7.8~7.7m、7H、7.6m、2H、7.5m、3H、7.3t、2H、7.3~7.2m、4H、2.4d、3H.原料の化合物を適宜変更することにより、上述した合成例に準じた方法で、本発明の他の誘導体化合物を合成することができる。以下、本発明をさらに詳細に説明するために、本発明の化合物を用いた有機EL素子の実施例を示すが、本発明はこれらに限定されるものではない。実施例1および比較例1に係る有機EL素子を作製し、それぞれ、定電流駆動試験における駆動開始電圧V、初期輝度の90以上の輝度を保持する時間hrの測定を行った。以下、実施例および比較例について詳細に説明する。作製した実施例1および比較例1、2に係る電界発光素子における、各層の材料構成を下記表1に示す。表1において、HIはN4,N4’-ジフェニル-N4,N4’-ビス9-フェニル-9H-カルバゾール-3-イル-[1、1’-ビフェニル]-4、4’-ジアミン、NPDはN,N’-ジフェニル-N,N’-ジナフチル-4,4’-ジアミノビフェニル、化合物Aは9-フェニル-10-4-フェニルナフタレン-1-イルアントラセン、化合物BはN5,N5,N9,N9-7,7-ヘキサフェニル-7H-ベンゾCフルオレン-5,9-ジアミンであり、化合物Cは9,10-ビス4-ピリジン-2-イルナフタレン-1-イルアントラセンである。陰極の形成に用いたリチウム8-キノリノラートLiqと共に化学構造を以下に示す。スパッタリングにより180nmの厚さに製膜したITOを150nmまで研磨して得られる26mm×28mm×0.7mmのガラス基板株オプトサイエンス製を透明支持基板とした。この透明支持基板を市販の蒸着装置真空機工株製の基板ホルダーに固定し、HIを入れたモリブデン製蒸着用ボート、NPDを入れたモリブデン製蒸着用ボート、化合物Aを入れたモリブデン製蒸着用ボート、化合物Bを入れたモリブデン製蒸着用ボート、化合物1-1-1を入れたモリブデン製蒸着用ボート、Liqを入れたモリブデン製蒸着用ボート、銀を入れたモリブデン製蒸着用ボート、およびマグネシウムを入れたモリブデン製蒸着用ボートを装着した。透明支持基板のITO膜の上に順次、下記各層を形成した。真空槽を5×10-4Paまで減圧し、まず、HIが入った蒸着用ボートを加熱して膜厚40nmになるように蒸着して正孔注入層を形成し、次いで、NPDが入った蒸着用ボートを加熱して膜厚25nmになるように蒸着して正孔輸送層を形成した。次に、化合物Aが入った蒸着用ボートと化合物Bの入った蒸着用ボートを同時に加熱して、膜厚25nmになるように蒸着して発光層を形成した。このとき化合物Aと化合物Bの重量比がおよそ95対5になるように蒸着速度を調節した。次に化合物1-1-1の入った蒸着用ボートを加熱して膜厚25nmになるように蒸着して電子輸送層を形成した。各層の蒸着速度は0.01~1nm/秒であった。その後、Liq入りの蒸着用ボートを加熱して膜厚1nmになるように0.003~0.1nm/秒の蒸着速度で蒸着した。次いで、銀が入った蒸着用ボートとマグネシウムの入った蒸着用ボートを同時に加熱し、銀とマグネシウムの原子数の比がおよそ1対9になるように蒸着速度を0.01~10nm/秒の間で調節して、膜厚100nmになるように蒸着することにより陰極を形成し、有機EL素子を得た。ITO電極を陽極、Liq/マグネシウム-銀合金電極を陰極として、直流電圧を印加すると、波長約455nmの青色発光を得た。また、初期輝度2000cd/m2を得るための電流密度により、定電流駆動試験を実施した。駆動試験開始電圧は4.23Vで、初期輝度の90以上の輝度を保持する時間は71時間だった。<比較例1>化合物1-1-1を化合物Cに替えた以外は実施例1に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.73Vで、初期輝度の90以上の輝度を保持する時間は1時間だった。以上の結果を表2にまとめた。さらに、実施例2~12および比較例2、3に係る有機EL素子を作製し、それぞれ、定電流駆動試験における駆動開始電圧V、初期値の90以上の輝度を保持する時間hrの測定を行った。以下、実施例および比較例について詳細に説明する。作製した実施例2~12および比較例2、3に係る有機EL素子における、各層の材料構成を下記表3に示す。表3において、HIはN4,N4’-ジフェニル-N4,N4’-ビス9-フェニル-9H-カルバゾール-3-イル-[1、1’-ビフェニル]-4、4’-ジアミン、HTはN-[1,1’-ビフェニル]-4-イル-9,9-ジメチル-N-4-9-フェニル-9H-カルバゾール-3-イルフェニル-9H-フルオレン-2-アミン、化合物Dは9-4-ナフタレン-1-イルフェニル-10-フェニルアントラセン、化合物Eは4,4’-7,7-ジフェニル-7H-ベンゾ[c]フルオレン-5,9-ジイルビスフェニルアミノジベンゾニトリル、化合物Fは4’-4-10-ナフタレン-2-イルアントラセン-9-イルフェニル-2,2’:6’,2-テルピリジン、化合物Gは5-4-10-ナフタレン-1-イルアントラセン-9-イルフェニル-2,4’-ビピリジンである。スパッタリングにより180nmの厚さに製膜したITOを150nmまで研磨して得られる26mm×28mm×0.7mmのガラス基板株オプトサイエンス製を透明支持基板とした。この透明支持基板を市販の蒸着装置昭和真空株製の基板ホルダーに固定し、HIを入れたモリブデン製蒸着用ボート、HTを入れたモリブデン製蒸着用ボート、化合物Dを入れたモリブデン製蒸着用ボート、化合物Eを入れたモリブデン製蒸着用ボート、化合物1-1-1を入れたモリブデン製蒸着用ボート、Liqを入れたモリブデン製蒸着用ボート、マグネシウムを入れたモリブデンボートおよび銀を入れたタングステン製蒸着用ボートを装着した。透明支持基板のITO膜の上に順次、下記各層を形成した。真空槽を5×10-4Paまで減圧し、まず、HIが入った蒸着用ボートを加熱して膜厚40nmになるように蒸着して正孔注入層を形成し、次いで、HTが入った蒸着用ボートを加熱して膜厚30nmになるように蒸着して正孔輸送層を形成した。次に、化合物Eが入った蒸着用ボートと化合物Fの入った蒸着用ボートを同時に加熱して、膜厚35nmになるように蒸着して発光層を形成した。このとき化合物Dと化合物Eの重量比がおよそ95対5になるように蒸着速度を調節した。次に、化合物1-1-1の入った蒸着用ボートとLiqの入った蒸着用ボートを同時に加熱して膜厚25nmになるように蒸着して電子輸送層を形成した。化合物1-1-1とLiqの重量比がおよそ1:1になるように蒸着速度を調節した。各層の蒸着速度は0.01~1nm/秒であった。その後、Liqが入った蒸着用ボートを加熱して膜厚1nmになるように0.01~0.1nm/秒の蒸着速度で蒸着した。次いで、マグネシウムの入ったボートと銀の入ったボートを同時に加熱し、銀とマグネシウムの原子数比が1対10となるように蒸着速度が0.1~10nm/秒の間で調整して、膜厚100nmになるように蒸着することにより陰極を形成し、有機EL素子を得た。ITO電極を陽極、Liq/マグネシウム-銀合金電極を陰極として、直流電圧を印加すると、波長約450nmの青色発光を得た。また、初期輝度2000cd/m2を得るための電流密度により、定電流駆動試験を実施した。駆動試験開始電圧は3.89Vで、初期輝度の90以上の輝度を保持する時間は61時間だった。化合物1-1-1を化合物1-1-2に替えた以外は実施例2に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.79Vで、初期輝度の90以上の輝度を保持する時間は60時間だった。化合物1-1-1を化合物1-1-134に替えた以外は実施例2に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.86Vで、初期輝度の90以上の輝度を保持する時間は177時間だった。化合物1-1-1を化合物1-1-153に替えた以外は実施例2に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.87Vで、初期輝度の90以上の輝度を保持する時間は101時間だった。化合物1-1-1を化合物1-1-172に替えた以外は実施例2に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.79Vで、初期輝度の90以上の輝度を保持する時間は87時間だった。化合物1-1-1を化合物1-1-191に替えた以外は実施例2に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.57Vで、初期輝度の90以上の輝度を保持する時間は203時間だった。化合物1-1-1を化合物1-1-210に替えた以外は実施例2に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.58Vで、初期輝度の90以上の輝度を保持する時間は172時間だった。化合物1-1-1を化合物1-1-229に替えた以外は実施例2に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.67Vで、初期輝度の90以上の輝度を保持する時間は80時間だった。化合物1-1-1を化合物1-2-1に替えた以外は実施例2に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は4.20Vで、初期輝度の90以上の輝度を保持する時間は57時間だった。化合物1-1-1を化合物1-2-153に替えた以外は実施例2に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.85Vで、初期輝度の90以上の輝度を保持する時間は62時間だった。化合物1-1-1を化合物1-2-172に替えた以外は実施例2に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.65Vで、初期輝度の90以上の輝度を保持する時間は104時間だった。<比較例2>化合物1-1-1を化合物Fに替えた以外は実施例2に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は5.35Vで、初期輝度の90以上の輝度を保持する時間は2時間だった。<比較例3>化合物1-1-1を化合物Gに替えた以外は実施例2に準じた方法で有機EL素子を得た。ITO電極を陽極、Liq/マグネシウム-銀合金電極を陰極として、初期輝度2000cd/m2を得るための電流密度により、定電流駆動試験を実施した。駆動試験開始電圧は4.20Vで、初期輝度の90以上の輝度を保持する時間は30時間だった。以上の結果を表4にまとめた。"